(57)【特許請求の範囲】
【請求項１】
互いに対向する２つの主表面を有し、前記２つの主表面の周囲に面取り面が設けられたマスクブランク用ガラス基板であって、
一方の主表面の平坦度が１００ｎｍ以下であり、
前記一方の主表面、および、前記一方の主表面の周囲に設けられた面取り面の二次元投影形状の外端からの距離が１０ｍｍ以内の基板コーナー部を除いた、前記面取り面において、該面取り面と直近の前記二次元投影形状の一辺と平行な方向に任意の２ｍｍの範囲で測定したうねりが５０ｎｍ以下であるマスクブランク用ガラス基板。
【請求項２】
互いに対向する２つの主表面を有し、前記２つの主表面の周囲に面取り面が設けられたマスクブランク用ガラス基板であって、
前記２つの主表面の平坦度がそれぞれ１００ｎｍ以下であり、
前記主表面、および、前記主表面の周囲に設けられた面取り面の二次元投影形状の外端からの距離が１０ｍｍ以内の基板コーナー部を除いた、前記面取り面において、該面取り面と直近の前記二次元投影形状の一辺と平行な方向に任意の２ｍｍの範囲で測定したうねりが５０ｎｍ以下であるマスクブランク用ガラス基板。
【請求項３】
主表面の周囲に面取り面が設けられたマスクブランク用ガラス基板の製造方法であって、単位加工面積が前記マスクブランク用ガラス基板の主表面の面積よりも小さい局所加工ツールを用いて、該局所加工ツールを前記主表面基板上で走査して、該主表面を加工した後、
該主表面の周囲に設けられた面取り面を、研磨量が２００ｎｍ以上となるよう研磨し、
さらに、研磨時の接触面積が前記主表面の面積よりも大きい研磨パッドと、研磨スラリーを用いて、前記主表面を研磨量が２００ｎｍ以上２０００ｎｍ以下となるよう研磨する、マスクブランク用ガラス基板の製造方法。
【発明の詳細な説明】
【技術分野】
【０００１】
本発明は、各種リソグラフィの際に使用されるマスクブランク用ガラス基板、および、その製造方法に関する。
本発明のマスクブランク用ガラス基板は、ＥＵＶ（Ｅｘｔｒｅｍｅ  Ｕｌｔｒａ  Ｖｉｏｌｅｔ：極端紫外）光を用いたリソグラフィ（以下、「ＥＵＶＬ」と略する）に使用されるマスクブランク用ガラス基板（以下、「ＥＵＶＬマスクブランク用ガラス基板」と略する。）に好適である。
本発明のマスクブランク用ガラス基板は、従来の透過型光学系を用いたリソグラフィに使用されるマスクブランク用ガラス基板、例えば、ＡｒＦエキシマレーザやＫｒＦエキシマレーザを用いたリソグラフィ用マスクブランク用ガラス基板にも好適である。
【背景技術】
【０００２】
近年における超ＬＳＩデバイスの高密度化や高精度化に伴い、各種リソグラフィに使用されるマスクブランク用ガラス基板表面に要求される仕様は年々厳しくなる状況にある。特に、露光光源の波長が短くなるにしたがって、基板表面の形状精度（平坦性）や欠陥（パーティクル、スクラッチ、ピット等）に対する要求が厳しくなっており、きわめて平坦度が高く、かつ、微小欠陥がないガラス基板が求められている。
【０００３】
例えば、露光光源としてＡｒＦエキシマレーザを用いた液浸リソグラフィの場合は、要求されるマスクブランク用ガラス基板表面の平坦度が１００ｎｍ以下、要求される欠陥サイズが７０ｎｍ以下であり、さらにＥＵＶＬマスクブランク用ガラス基板の場合は、要求されるガラス基板表面の平坦度がＰＶ値で３０ｎｍ以下、要求される欠陥サイズが５０ｎｍ以下となっている。
【０００４】
上記の高度な平坦度を達成するため、基板の局所的な凸度合いに応じて局所的に加工量を調整してマスクブランク用ガラス基板表面を平坦化する局所加工が施される。前記局所加工の手法として、プラズマエッチング、ガスクラスターイオンビームエッチング、または、磁性流体を利用した局所加工ツールや、回転型小型加工ツールを用いた局所加工ツールが好ましく用いられる（特許文献１，２参照）。
但し、マスクブランク用ガラス基板表面の加工にこれらの局所加工ツールを用いる場合、マスクブランク用ガラス基板表面全体を加工するため、基板上で局所加工ツールを走査する必要がある。上記した局所加工ツールの走査ピッチ間隔は、典型的には０．１〜１ｍｍであり、局所加工ツールによる加工部には、この走査ピッチ間隔に相当する周期の加工痕が生じる。この加工痕を除去するために、研磨パッドと研磨スラリーとを用いて、マスクブランク用ガラス基板表面全体を仕上げ研磨する必要がある。
【０００５】
一方、マスクブランク用ガラス基板表面の外縁部には、カケの発生を抑制するなどの理由から、面取り面が通常設けられる。
上述した平坦度、および、欠点サイズに関する要求は、マスクブランク用ガラス基板表面のうち、面取り面が設けられた外縁部を除いた主表面に関するものである。
【先行技術文献】
【特許文献】
【０００６】
【特許文献１】特開２０１１−２０７７５７号公報
【特許文献２】特許第５４０２３９１号明細書
【発明の概要】
【発明が解決しようとする課題】
【０００７】
上記の局所加工をマスクブランク用ガラス基板の主表面の加工に用いた場合、主表面に周囲に位置するマスクブランク用ガラス基板の面取り面にも局所加工が施される。その結果、マスクブランク用ガラス基板の面取り面にも、上記した走査ピッチ間隔に相当する周期の加工痕が生じる場合がある。その後の仕上げ研磨によって主表面の加工痕は消失するが、面取り面には加工痕が残存する。
仕上げ研磨後のマスクブランク用ガラス基板の主表面の平坦度を測定する際には、マスクブランク用ガラス基板の面取り面を治具により保持するのが一般的であるが、治具により保持する面取り面に加工痕が存在すると、マスクブランク用ガラス基板の主表面の平坦度を測定精度が低下するおそれがある。
【０００８】
本発明は、上記した従来技術の問題点を解決するため、主表面の平坦度の測定精度が高いマスクブランク用ガラス基板、および、その製造方法の提供を目的とする。
【課題を解決するための手段】
【０００９】
上記した目的を達成するため、本発明は、互いに対向する２つの主表面を有し、前記２つの主表面の周囲に面取り面が設けられたマスクブランク用ガラス基板であって、
一方の主表面の平坦度が１００ｎｍ以下であり、
前記一方の主表面、および、前記一方の主表面の周囲に設けられた面取り面の二次元投影形状の外端からの距離が１０ｍｍ以内の基板コーナー部を除いた、前記面取り面において、該面取り面と直近の前記二次元投影形状の一辺と平行な方向に任意の２ｍｍの範囲で測定したうねりが５０ｎｍ以下であるマスクブランク用ガラス基板を提供する。
【００１０】
また、本発明は、互いに対向する２つの主表面を有し、前記２つの主表面の周囲に面取り面が設けられたマスクブランク用ガラス基板であって、
前記２つの主表面の平坦度がそれぞれ１００ｎｍ以下であり、
前記主表面、および、前記主表面の周囲に設けられた面取り面の二次元投影形状の外端からの距離が１０ｍｍ以内の基板コーナー部を除いた、前記面取り面において、該面取り面と直近の前記二次元投影形状の一辺と平行な方向に任意の２ｍｍの範囲で測定したうねりが５０ｎｍ以下であるマスクブランク用ガラス基板を提供する。
【００１１】
また、本発明は、主表面の周囲に面取り面が設けられたマスクブランク用ガラス基板の製造方法であって、単位加工面積が前記マスクブランク用ガラス基板の主表面の面積よりも小さい局所加工ツールを用いて、該局所加工ツールを前記主表面基板上で走査して、該主表面を加工した後、
該主表面の周囲に設けられた面取り面を、研磨量が２００ｎｍ以上となるよう研磨し、
さらに、研磨時の接触面積が前記主表面の面積よりも大きい研磨パッドと、研磨スラリーを用いて、前記主表面を研磨量が２００ｎｍ以上２０００ｎｍ以下となるよう研磨する、マスクブランク用ガラス基板の製造方法を提供する。
【発明の効果】
【００１２】
本発明によれば、マスクブランク用ガラス基板の主表面の平坦度の測定精度が向上する。
【図面の簡単な説明】
【００１３】
【図１】図１は、面取り面を有するガラス基板の平面図である。
【発明を実施するための形態】
【００１４】
以下、図面を参照して本発明を説明する。
本発明のマスクブランク用ガラス基板は、互いに対向する２つの主表面を有しており、該主表面の周囲には面取り面が設けられている。
図１は、面取り面を有するガラス基板の平面図であり、ガラス基板１０の一方の主表面１１と、該主表面１１の周囲に設けられた面取り面１２が二次元投影形状として示されている。該主表面１１と対向する他方の主表面と、該他方の主表面の周囲に設けられた面取り面の二次元投影形状も図１と同様の形状である。
面取り面１２の幅は、ガラス基板の仕様によって異なるが、マスクブランク用ガラス基板として使用される１５２ｍｍ角のガラス基板の場合、０．２〜０．６ｍｍである。
【００１５】
本発明のマスクブランク用ガラス基板は、各種リソグラフィに使用されるため、その主表面の平坦度が高いことが求められる。
本発明のマスクブランク用ガラス基板が、透過型光学系を用いたリソグラフィに使用される場合、露光面となる側の主表面の平坦度の平坦度が高いことが求められる。この場合、本発明のマスクブランク用ガラス基板は、一方の主表面の平坦度が１００ｎｍ以下であり、好ましくは５０ｎｍ以下であり、さらに好ましくは３０ｎｍ以下である。
一方、ＥＵＶＬに使用される場合、露光面となる側の主表面に加えて、該主表面に対し裏面側の主表面についても、平坦度が高いことが求められる。この場合、本発明のマスクブランク用ガラス基板は、２つの主表面の平坦度がそれぞれ１００ｎｍ以下であり、好ましくは５０ｎｍ以下であり、さらに好ましくは３０ｎｍ以下である。
【００１６】
本発明において、図１に示す主表面１１およびその面取り面１２の二次元投影形状の外端から１０ｍｍ以内の部分を当該ガラス基板１０の基板コーナー部とする。
本発明のマスクブランク用ガラス基板は、面取り面１２のうち、上記で定義した基板コーナー部を除いた部分において、面取り面１２と直近の二次元投影形状の一辺（例えば図１中、主表面１１の右側の面取り面１２の場合、図示した二次元投影形状の右辺）と平行な方向に任意の２ｍｍの範囲で測定したうねりが５０ｎｍ以下である。
本発明のマスクブランク用ガラス基板が、透過型光学系を用いたリソグラフィに使用される場合、上記した一方の主表面の面取り面について、上記で定義したうねりが５０ｎｍ以下である。
一方、ＥＵＶＬに使用される場合、上記した２つの主表面の面取り面について、上記で定義したうねりが５０ｎｍ以下である。
【００１７】
ここで、面取り面１２のうち、基板コーナー部を除くのは、該面取り面１２の残りの部分に比べて平坦度が低いことが多く、マスクブランク用ガラス基板の主表面１１の平坦度を測定する際には、マスクブランク用ガラス基板の面取り面１２のうち、基板コーナー部除いた部分を治具により保持することが一般的なためである。
【００１８】
面取り面１２と直近の二次元投影形状の一辺と平行な方向に任意の２ｍｍ範囲について、うねりを測定するのは以下の理由である。
上述したように、ガラス基板１０の主表面１１の仕上げ研磨に使用される局所加工ツールの走査ピッチ間隔は、典型的には０．１〜１ｍｍであり、局所加工ツールによる加工部には、この走査ピッチ間隔に相当する周期の加工痕が生じる。局所加工ツールによる加工痕の周期よりも有意に長い任意の２ｍｍ範囲についてうねりを測定すれば、局所加工ツールによる加工痕による影響を評価するのに十分であるからである。
また、平坦度を測定する際に、ガラス基板とガラス基板を保持する治具との接触部は、面取り面１２と直近の二次元投影形状の一辺と垂直な方向に比べて平行な方向に長い形状をしている。平坦度の測定精度に与える影響は前記接触部の長手方向の方が大きいため、面取り面１２と直近の二次元投影形状の一辺と平行な方向に任意の２ｍｍ範囲についてうねりを測定する。
【００１９】
図１に示すように、ガラス基板１０の一方の主表面１１の周囲には４つの面取り面１２が存在する。ガラス基板１０の他方の主表面の周囲にも４つの面取り面が存在する。したがって、ガラス基板には、８つの面取り面が存在する。本発明では、これら８つの面取り面全てについて、面取り面と直近の二次元投影形状の一辺と平行な方向に任意の２ｍｍ範囲でうねりを測定してもよい。但し、一方の主表面１１の周囲の４つの面取り面１２のうち、いずれか一つの面取り面におけるうねりの測定結果から、残りの３つの面取り面におけるうねりを推定することも可能である。局所加工ツールでガラス基板１０の主表面１１を加工する場合、該主表面１１上で局所加工ツールを走査するため、主表面１１の周囲の４つの面取り面１２には、ほぼ同様の加工痕が生じるからである。また、ガラス基板の２つの主表面の仕上げ研磨は、通常、同一の局所加工ツールを使用し、同一の研磨条件で実施される。このような場合は、一つの面取り面におけるうねりの測定結果から、残りの７つの面取り面におけるうねりを推定することも可能である。
【００２０】
本発明のマスクブランク用ガラス基板は、面取り面と直近の二次元投影形状の一辺と平行な方向に任意の２ｍｍ範囲で測定したうねりが５０ｎｍ以下であることにより、面取り面を治具により保持して、マスクブランク用ガラス基板の主表面の平坦度を測定した場合の測定精度が向上する。その理由は以下の通りである。
上記で定義したうねりが５０ｎｍ以下のガラス基板では、このうねりが５０ｎｍより大きい基板に比べて、平坦度を測定する際に、ガラス基板とガラス基板を保持する治具との接触面積が大きくなり保持状態が安定する。保持状態が安定であると平坦度測定時の振動や気流の外乱の影響を受けづらくなり平坦度の測定精度が向上する。
また、同一のガラス基板であっても平坦度測定を複数回実施した場合に、毎回全く同一位置にガラス基板を保持できるとは限らず、ガラス基板を保持する位置がずれることがある。上記で定義したうねりが５０ｎｍ以下の基板であれば、ガラス基板を保持する位置がずれた場合であっても、基板の保持状態は実質的に変化しないため、平坦度測定を複数回実施した場合でも再現性よく平坦度測定ができる。一方、上記で定義したうねりが５０ｎｍより大きい基板の場合は、ガラス基板を保持する位置によって基板の保持状態が変化して基板が変形する。これにより平坦度測定の再現性が損なわれる。
【００２１】
本発明のマスクブランク用ガラス基板を構成するガラスは、熱膨張係数が小さくかつそのばらつきの小さいことが好ましい。具体的には２０℃における熱膨張係数の絶対値が６００ｐｐｂ／℃の低熱膨張ガラスが好ましく、２０℃における熱膨張係数が４００ｐｐｂ／℃の超低熱膨張ガラスがより好ましく、２０℃における熱膨張係数が１００ｐｐｂ／℃の超低熱膨張ガラスがさらに好ましく、３０ｐｐｂ／℃が特に好ましい。
上記低熱膨張ガラスおよび超低熱膨張ガラスとしては、ＳｉＯ2を主成分とするガラス、典型的には合成石英ガラスが使用できる。具体的には、例えば合成石英ガラス、ＡＱシリーズ（旭硝子株式会社製合成石英ガラス）や、ＳｉＯ2を主成分とし１〜１２質量％のＴｉＯ2を含有する合成石英ガラス、ＡＺ（旭硝子株式会社製ゼロ膨張ガラス）が挙げられる。
【００２２】
上記の特徴を有する本発明のマスクブランク用ガラス基板は以下の手順で製造することができる。
【００２３】
一般に、マスクブランク用ガラス基板の製造手順では、複数回、ガラス基板の主表面の予備研磨を行い、次いで仕上げ研磨を行う。予備研磨において、ガラス基板を所定の厚さに粗研磨し、端面研磨と面取り加工を行い、更にその両主表面を表面粗さ、および、平坦度が一定以下になるように予備研磨しておく。この予備研磨は、複数回、たとえば２〜３回実施される。予備研磨には、公知の方法が使用できる。例えば、複数の両面ラップ研磨装置を連続して設置し、研磨剤や研磨条件を変えながら該研磨装置で順次研磨することにより、ガラス基板の主表面を所定の表面粗さおよび平坦度に予備研磨する。
本発明の場合も、ガラス基板の主表面を所定の表面粗さおよび平坦度に予備研磨することが好ましい。ガラス基板の主表面は、その平坦度（ＰＶ値）が１μｍ以下となるように予備研磨されていることが好ましく、５００ｎｍ以下に予備研磨されていることがより好ましい。
【００２４】
次に、ガラス基板の主表面の面積よりも単位加工面積が小さい局所加工ツールを用いて、ガラス基板の主表面を加工する。
局所加工ツールは、その単位加工面積がガラス基板の主表面の面積よりも小さいため、ガラス基板の主表面全面を加工するため、ガラス基板の主表面上で局所加工ツールを走査させる。
上記の目的で使用する局所加工ツールとしては、加工手法として、イオンビームエッチング法、ガスクラスターイオンビーム（ＧＣＩＢ）エッチング法、プラズマエッチング法、湿式エッチング法、および、磁性流体（ＭＲＦ（登録商標））研磨法を用いるものや、回転型小型加工ツールがある。
イオンビームエッチング、ガスクラスターイオンビームエッチングおよびプラズマエッチングは、ガラス基板主表面へのビーム照射をともなう方法であり、ガラス基板主表面上でビームを走査させる。ビームを走査させる手法としては、ラスタスキャンとスパイラルスキャン等が挙げられるが、これらのいずれの走査手法を用いてもよい。
磁性流体（ＭＲＦ（登録商標））による研磨法は、研磨粒子を含む磁性流体を用い、対象物の被研磨部位を研磨する手法であり、例えば、特開２０１０−８２７４６号公報、特許第４７６１９０１号明細書に記載されている。ＭＲＦ（登録商標）研磨法を用いた研磨装置、および、該研磨装置におる研磨手順については、特開２０１０−８２７４６号公報に例示されている。
回転型小型加工ツールによる加工法は、モーターで回転する研磨加工部を被加工部位に接触させて、当該被加工部位を研磨加工するものである。
回転型小型加工ツールは、その研磨加工部が研磨可能な回転体であればいかなるものでも構わないが、小型定盤を基板直上から垂直に加圧して押し付けて基板表面と垂直な軸で回転する方式や、小型グラインダーに装着された回転加工ツールを基板面に対して斜め方向から加圧して押し付ける方式などが挙げられる。
【００２５】
次に、主表面の周囲に設けられた面取り面を、研磨量が２００ｎｍ以上となるよう研磨する。
上述したように、局所加工ツールを用いてガラス基板の主表面を研磨すると、該主表面に周囲に位置するガラス基板の面取り面に、局所加工ツールの走査ピッチ間隔に相当する周期の加工痕が生じる。局所加工ツールの走査ピッチ間隔は、典型的には０．１〜１ｍｍであり、加工痕の深さは５０〜１００ｎｍ程度になる。研磨量が２００ｎｍ以上となるよう面取り面を研磨することにより、面取り面に生じた加工痕を除去することができる。
面取り面の研磨量は、２００ｎｍ以上であることが好ましく、５００ｎｍ以上であることがより好ましく、１０００ｎｍ以上であることがさらに好ましい。
【００２６】
面取り面の研磨に用いる研磨手法は、その研磨自身により新たに５０ｎｍより大きいうねりが発生しない限り特に限定されず、公知の研磨手法から選択することができる。面取り面の研磨に適用可能な研磨手法の具体例は以下の通り。
シリカ、セリア、アルミナ、ジルコニアなどの遊離砥粒と、研磨パッドと、を用いた研磨、上記した遊離砥粒と、ブラシと、を用いた研磨、シリカ、セリア、アルミナ、ジルコニアなどをフィルム状のシートの表面に固着させた研磨テープを用いた研磨である。
【００２７】
次に、研磨時の接触面積が主表面の面積よりも大きい研磨パッドと、研磨スラリーと、を用いて、ガラス基板の主表面を研磨量が２００ｎｍ以上２０００ｎｍ以下となるよう研磨する。ここで、研磨時の接触面積が主表面の面積よりも大きい研磨パッドを使用するのは、ガラス基板の主表面全体を同時に研磨するためである。なお研磨量の合計が上記した範囲内であれば複数回に分けて研磨しても構わない。
研磨量を２００ｎｍ以上とするのは、面取り面の研磨について記載したのと同様、局所加工ツールによる加工痕を除去するためである。一方、研磨量の上限を２０００ｎｍとしたのは、研磨量をそれ以上大きくしても、局所加工ツールによる加工痕の除去には寄与せず、研磨に要する時間が長くなり生産性が悪化したり、平坦度の制御性が悪化してマスクブランク用基板の歩留りが低下するためである。
主表面の研磨量は、２００ｎｍ以上２０００ｎｍ以下であることが好ましく、２００ｎｍ以上１０００ｎｍ以下であることがより好ましく、２００ｎｍ以上５００ｎｍ以下であることがさらに好ましい。
【００２８】
マスクブランク用ガラス基板の主表面の研磨に使用する研磨パッドとしては、不織布などの基布に、ポリウレタン樹脂を含浸させ、湿式凝固処理を行って得られたポリウレタン樹脂発泡層を有する研磨パッドなどが挙げられる。研磨パッドとしては、スウェード系研磨パッドが好ましい。スウェード系研磨パッドとしては、適度の圧縮弾性率を有する軟質の樹脂発泡体が好ましく使用でき、具体的には例えばエーテル系、エステル系、カーボネート系などの樹脂発泡体が挙げられる。
【００２９】
マスクブランク用ガラス基板の主表面の研磨に使用する研磨スラリーは、研磨粒子と、その分散媒からなる。コロイダルシリカ又は酸化セリウムなどが好ましい。コロイダルシリカは、より精密にガラス基板を研磨できるので特に好ましい。
研磨粒子の分散媒としては、水、有機溶剤が挙げられ、水が好ましい。
【実施例】
【００３０】
以下、実施例によって本発明を詳細に説明する。
本実施例では、以下の手順を実施した。
１５２ｍｍ角、６．６ｍｍ厚の合成石英ガラス基板を準備した。この合成石英ガラス基板は、主表面が１５１．２ｍｍ角であり、面取り面の幅が０．４ｍｍである。
この合成石英ガラス基板の主表面を、両面ラップ研磨装置を使用して、該主表面の平坦度（ＰＶ値）が１μｍ以下となるまで予備研磨した。
次に、合成石英ガラス基板の主表面を、局所加工ツールとして、ＧＣＩＢエッチングを使用して加工した。ＧＣＩＢのビーム径は、ＦＷＨＭ値で６ｍｍであり、主表面に照射したビームを該主表面上で走査させて、該主表面全体を加工した。
次に、実施例１〜３では、合成石英ガラス基板の面取り面を研磨した。面取り面の研磨には、セリアの遊離砥粒と研磨パッドを使用した。研磨量は２００ｎｍであった。
一方、比較例１〜３では、面取り面の研磨は実施しなかった。
次に、パッド径が１５２ｍｍより大きい軟質ポリウレタン製研磨パッドを使用し、研磨スラリーとしてコロイダルシリカを用いて、合成石英ガラス基板の主表面を研磨した。研磨量は２００ｎｍであった。
上記の手順で得られた合成石英ガラス基板について、図１に示すように、基板コーナー部を除いた面取り面の２ｍｍの範囲で、ＺＹＧＯ社製の走査型白色干渉計を使用してうねりを測定した。
次に、合成石英ガラス基板の面取り面を治具により保持し、該合成石英ガラス基板の主表面の平坦度を富士フィルム株式会社製のレーザー干渉計を用いて測定した。主表面の平坦度の測定は、一つの合成石英ガラス基板について、１０回実施した。結果を下記表に示す。
【表１】
0006383982.tif 000002
局所加工ツールを用いた主表面の加工後、面取り面を研磨した実施例１〜３は、主表面の平坦度測定値のばらつきが小さかった。一方、局所加工ツールを用いた主表面の加工後、面取り面を研磨しなかった比較例１〜３は、主表面の平坦度測定値のばらつきが大きかった。この点は、標準偏差の数値からも確認できる。
また、実施例１〜３の結果から、主表面の平坦度測定に使用した装置の測定ばらつき(標準偏差、σ)は４ｎｍ程度であると考えられる。そして、全ての平坦度測定値が、平坦度測定値の中央値±２σ（８ｎｍ）の範囲内である場合は、主表面の平坦度の測定精度が高いと考えられる。一方、平坦度測定値の中央値±２σ（８ｎｍ）の範囲外となる平坦度測定値が存在する場合、主表面の平坦度の測定精度が低いと考えられる。
実施例１〜３は、全ての平坦度測定値が、平坦度測定値の中央値±２σ（８ｎｍ）の範囲内であり、主表面の平坦度の測定精度が高い。
【符号の説明】
【００３１】
１０：ガラス基板
１１：主表面
１２：面取り面
【図１】
0006383982.tif 000003